FR 3060204 A1 20180615 FR 1662285 A 20161212 1 CELLULE PHOTOVOLTAÏQUE POURVUE D'UNE COUCHE N COMPOSITE DOMAINE DE L'INVENTION La présente invention concerne une cellule photovoltaïque contenant une couche semi- conductrice transporteuse d'électrons, également appelée ETL (pour l'acronyme anglo-saxon « Electron Transport Layer ») ou encore « couche N », composite à base de matériau organique et de matériau inorganique. Le domaine d'utilisation de la présente invention concerne notamment la conversion d'énergie solaire en énergie électrique. ETAT ANTERIEUR DE LA TECHNIQUE Une cellule photovoltaïque organique ou à matériau pérovskite est généralement constituée d'un empilement de couches sur un substrat, qui peut être transparent ou opaque. Il peut s'agir d'un empilement ayant une structure dite NIP comprenant au moins : un substrat, par exemple en PET, - une première électrode ou électrode inférieure, une couche semi-conductrice transporteuse d'électrons, également appelée ETL (pour l'acronyme anglo-saxon « Electron Transport Layer ») ou encore « couche N », une couche active (CA) en matériau semi-conducteur, organique ou pérovskite, - une couche semi-conductrice, transporteuse de trous, également appelée HTL (pour l'acronyme anglo-saxon « Hole Transport Layer ») ou encore « couche P », une deuxième électrode ou électrode supérieure. Dans d'autres cas, l'empilement des couches peut varier afin d'obtenir une structure PIN : substrat/première électrode ou électrode inférieure/couche P/couche active/couche N/deuxième électrode ou électrode supérieure. Par ailleurs, dans les deux cas, au moins l'une des deux électrodes est une couche conductrice transparente, par exemple en oxyde transparent conducteur (TCO). Si le substrat est transparent, il s'agit en général de la première électrode en contact avec le substrat. La deuxième électrode est alors une couche conductrice, en particulier en argent. 3060204 2 Les cellules photovoltaïques à base de pérovskite ayant une structure de type NIP présentent généralement de meilleurs rendements en termes de conversion des photons incidents en électrons, notamment lorsque la couche N est constituée d'un oxyde de titane sous forme mésoporeuse. 5 Cependant, les couches N en oxyde de titane sous forme mésoporeuse présentent l'inconvénient de devoir être fabriquées à une température supérieure à 400°C, ce qui rend l'utilisation de certains substrats comme le PET (poly(téréphtalate d'éthylène)) impossible. 10 Les alternatives à ce type de couche N en oxyde de titane sous forme mésoporeuse incluent les oxydes métalliques sous forme de couche dense, par exemple Ti02, ZnO.... Les performances atteintes avec ces couches dites denses demeurent pour le moment inférieures à celles de dispositifs intégrant des couches mésoporeuses. Quant à 15 la nature de l'oxyde, elle influence bien évidemment les performances finales du dispositif, mais également la cinétique de cristallisation de la pérovskite. Quand bien même les technologies de l'art antérieur permettent d'atteindre des rendements convenables, il existe un besoin d'améliorer non seulement les propriétés 20 des cellules photovoltaïques, mais aussi leurs procédés de fabrication. La présente invention permet de remédier à ces problèmes grâce à la présence d'un sel ionique aussi appelé « liquide ionique à l'état solide » dans la couche N dont la formation est compatible avec de nombreux substrats. La présente invention permet 25 d'améliorer le transfert des charges à l'interface couche active/couche N, et ce quel que soit le type de cellule : organique ou pérovskite. EXPOSE DE L'INVENTION 30 La présente invention concerne une cellule photovoltaïque, en particulier une cellule photovoltaïque organique ou à matériau pérovskite, contenant une couche N composite, c'est-à-dire une couche N contenant au moins un matériau organique et au moins un matériau inorganique. 35 La présence de cette couche composite permet d'améliorer les performances de la cellule photovoltaïque, notamment le rendement de conversion photovoltaïque. 3060204 3 Plus précisément, la présente invention concerne une cellule photovoltaïque comprenant successivement une couche N, une couche active et une couche P, la couche N comprenant des particules d'oxyde métallique (np) et au moins un composé pyridinium (Pyr-X) de formule C5H4RiNR2+X- : 5 X- I R2 10 R1 et R2 étant indépendamment l'un de l'autre un groupement hydrocarboné en C1-C8, X- étant un anion, la couche N présentant un rapport massique np/Pyr-X compris entre 97/3 et 75/25. La couche N est avantageusement constituée des particules d'oxyde métallique (np) et 15 de Pyr-X. De manière encore plus avantageuse, elle est constituée d'un seul type de particules np et d'un seul type de composé pyridinium Pyr-X. Le composé pyridinium Pyr-X est un liquide ionique constitué du cation pyridinium et de l'anion X. 20 L'anion X- est avantageusement un halogène, par exemple un iodure ou un chlorure. Les groupements R1 et R2 du pyridinium Pyr-X sont des groupements hydrocarbonés, avantageusement dépourvus d'atomes autres que le carbone ou l'hydrogène. Ils 25 peuvent comprendre des ramifications et/ou des groupements cycliques. Ainsi, il peut s'agir de groupements alkyles linéaires ou ramifiés, ou de groupements cycliques, ou de chaines hydrocarbonées contenant des groupements cycliques. R1 et R2 sont avantageusement des groupements alkyles linéaires en Ci-C8 distincts l'un de 30 l'autre. De manière avantageuse, les groupements R1 et sont tous les deux des groupements alkyles linéaires constitués d'au maximum 4 atomes de carbone. 35 3060204 4 Alors que le groupement R2 est positionné sur l'atome d'azote, le groupement R1 est avantageusement positionné en position 4, c'est-à-dire en position para par rapport à l'atome d'azote du pyridinium. Aussi, Pyr est avantageusement le 1-buty1-4- méthylpyridinium. 5 Comme déjà indiqué, la couche N comprend avantageusement un seul composé pyridinium Pyr-X. Outre le composé Pry-X, la couche N comprend également des particules d'oxyde 10 métallique np. La couche N présente un rapport massique np/Pyr-X avantageusement compris entre 90/10 et 80/20, plus avantageusement entre 90/10 et 85/15, et encore plus avantageusement entre 90/10 et 87/13. 15 Les particules d'oxyde métallique np sont avantageusement des nanoparticules. Leur taille est avantageusement comprise entre 2 et 100 nanomètres, plus avantageusement entre 5 et 50 nanomètres. 20 Par taille, on entend la dimension la plus importante des particules, par exemple le diamètre pour des particules sphériques. Il peut notamment s'agir de particules d'oxyde d'un métal choisi dans le groupe comprenant le zinc ; le titane ; l'indium ; l'étain ; et leurs mélanges. 25 Ces oxydes peuvent être dopés, par exemple avec un métal. A titre d'exemple, les particules peuvent être choisies dans le groupe comprenant les particules d'oxyde de zinc dopé à l'aluminium (AZO), d'oxyde de zinc dopé au gallium (GZO), d'oxyde d'indium dopé au zinc (ZTO), d'oxyde de titane dopé au zinc, d'oxyde de titane dopé 30 au fluor, d'oxyde de titane dopé à l'indium, d'oxyde d'étain dopé à l'aluminium, d'oxyde d'étain dopé au fluor, d'oxyde d'étain dopé au cuivre, et leurs mélanges. Comme déjà indiqué, la couche N comprend avantageusement un seul type de particules d'oxyde métallique np. 35 3060204 5 Selon un mode de réalisation particulier, la couche N peut comprendre, outre Pyr-X et les particules d'oxyde métallique np, au moins un additif choisi dans le groupe comprenant les agents compatibilisant, par exemple un tensioactif ; les agents de mouillabilité ; et les agents dispersants. 5 Un agent compatibilisant permet d'améliorer la compatibilité entre les particules d'oxyde métallique np et le composé pyridinium Pyr-X. De manière générale, les éléments constitutifs de la cellule photovoltaïque comporte au 10 moins : un substrat, une première électrode, par exemple formée par un oxyde transparent conducteur, une couche N, une couche active, 15 - une couche P, et une deuxième électrode, par exemple en argent. Il s'agit généralement d'un empilement de couches. 20 La cellule photovoltaïque selon l'invention n'est pas limitée à ce nombre de couches. Il peut notamment s'agir d'une cellule photovoltaïque tandem associant un empilement NIP ou PIN avec une couche active en matériau semi-conducteur. Une cellule tandem est généralement formée par des mélanges de matériaux organiques ou par un matériau pérovskite, avec un empilement à base de silicium et notamment une cellule à 25 hétérojonction silicium cristallin/silicium amorphe. La cellule photovoltaïque selon l'invention peut ainsi être une cellule de type PIN ou de type NIP. Il s'agit avantageusement d'une cellule NIP. Dans ce cas, la cellule photovoltaïque 30 comprend au moins successivement : un substrat, une première électrode, par exemple une couche transparente conductrice, notamment une couche en oxyde transparent conducteur, une couche N composite, 35 - une couche électriquement active (CA) également appelée couche active, une couche P, et une deuxième électrode, par exemple en argent. 3060204 6 Une structure PIN comprend l'empilement substrat/couche transparente conductrice/couche P/couche active/couche N composite/électrode. Le substrat peut être en un matériau choisi dans le groupe comprenant le verre ; le PET 5 (poly(téréphtalate d'éthylène) ; et le PEN (poly(naphtalate d'éthylène). Le substrat peut être transparent (laisse passer la lumière) ou opaque (ne laisse pas passer la lumière). Le substrat présente une épaisseur avantageusement comprise entre 25 micromètres et 2,2 millimètres, plus avantageusement entre 100 et 1100 micromètres. La première électrode de la cellule photovoltaïque peut être en un matériau choisi dans le groupe comprenant les oxydes transparents conducteurs ; les nanofils d'argent ; un assemblage d'un polymère conducteur (par exemple le PEDOT:PSS) et d'une grille métallique (par exemple en argent). La première électrode présente une épaisseur avantageusement comprise entre 20 nm et 2 i.tm, plus avantageusement entre 100 nm et 500 nm. Lors du fonctionnement de la cellule photovoltaïque, la première électrode joue plus 20 précisément le rôle de cathode dans le cas de la structure NIP. Respectivement elle joue le rôle d'anode dans le cas de la structure PIN. La couche N composite présente une épaisseur avantageusement comprise entre 5 et 200 nanomètres, plus avantageusement entre 10 et 100 nanomètres. 25 La couche N présente une composition avantageusement homogène et dense. Elle peut être réalisée selon les techniques conventionnelles. En effet, son intégration dans la cellule photovoltaïque ne nécessite pas de modifier les procédés conventionnels. 30 La couche active (CA) comporte un ou des matériaux semi-conducteurs. Il peut s'agir d'un ou plusieurs matériaux semi-conducteur(s) organique(s) (cellule organique simple jonction ou tandem) ou d'au moins un matériau pérovskite (cellule à base de pérovskite simple jonction ou tandem). 10 15 35 3060204 7 La couche électriquement active (CA) peut être organique ou à base de pérovskite. Ainsi, la cellule photovoltaïque selon l'invention peut être : une cellule photovoltaïque organique, ou une cellule photovoltaïque tandem comprenant une cellule photovoltaïque 5 organique et une cellule photovoltaïque à hétérojonction de silicium, ou une cellule photovoltaïque à base de pérovskite, ou une cellule photovoltaïque tandem comprenant une cellule photovoltaïque à base de pérovskite et une cellule photovoltaïque à hétérojonction de silicium. 10 Dans le cas d'une cellule photovoltaïque organique (OPV), la couche active comprend généralement un mélange contenant au moins deux matériaux semi-conducteurs : un matériau semi-conducteur organique de type N, accepteur d'électrons, et un matériau semi-conducteur organique de type P, donneur d'électrons. 15 Le matériau semi-conducteur de type P contenu dans la couche active peut être choisi parmi les polymères contenant des motifs thiophènes, les polymères contenant des motifs thiénothiophènes, les polymères contenant des motifs diketopyrrolopyrroles, les polymères contenant des motifs benzothiadiazoles, les polymères contenant des motifs thienopyrrolediones, les polymères contenant des motifs bithiophenedicarboximides et 20 les polymères contenant des motifs carbazoles. Par exemple, le polymère semi-conducteur de type P dans une couche active peut être choisi parmi les polymères suivants : le (poly(3-hexylthiophène) ou P3HT, le poly[N- 9 ' -heptadecany1-2,7-carbazole-alt-5,5-(4,7-di-2-thieny1-2' ,1',3 ' -benzothiadiazole ou 25 PCDTBT, le poly [2, 1,3 -b enzothiadiazole-4,7-diy1[4,4-bis(2-ethylhexyl)-4H- cyclop enta[2,1-b:3,4-b']dithiophene-2,6-diyl]] ou PCPDTBT, le poly[[5-(2- ethylhexyl)-5,6-dihydro-4,6-dioxo-4H-thieno[3,4-c]pyrrole-1,3-diyl][4, 8-bis[(2- ethylhexyl)oxy]benzo[1,2-b :4,5-b' ]dithiophene-2,6-diyl]] ou PBDTTPD, le poly[[4,8- bis[(2-ethylhexyl)oxy] benzo [1,2-b :4,5-b ']dithiophene-2,6-diy1] [3 -fluoro-2- [(2- 30 ethylhexyl) carbonyl]thieno[3,4-b]thiophenediyl]] ou PTB7. Le matériau semi-conducteur de type P contenu dans une couche active peut également être choisi parmi les molécules semi-conductrices de type P telles que : la porphyrine, 35 7,7'-(4,4-bis(2-ethylhexyl)-4H-silolo[3,2-b:4,5-b 2] dithiophene-2,6-diyl)bis(6- fluoro-4-(5'-hexy142,2'-bithiophen]-5-y1)benzo[c][1,2,5]thiadiazole) : p-DTS(FBTTh2)2, 3060204 8 - les bore-dipyrométhènes (BODIPY), - les molécules à noyau triphénylamine (TPA). Le matériau semi-conducteur de type N contenu dans la couche active est 5 avantageusement un matériau carboné choisi parmi les matériaux contenant au moins un motif parmi : pérylènes, fullerènes, par exemple le fullerène C60, le fullerène C70, le fullerène C80 ou le fullerène C84, 10 les nano- tubes de carbone semi-conducteurs, le graphène et les nanographènes, et leurs dérivés solubles, tels que le [6,6]-phényl-C61-butyrate de méthyle également connu sous le nom PCBM ou PC6iBM, le [6,6]-phényl-C71-butyrate de méthyle ou PC71BM, un thiophène-C61-butyrate de méthyle, un multi-adduit d'un 15 fullerène C60 ou C70 ou des nanotubes de carbone fonctionnalisés, des polymères de type N. De préférence, le matériau semi-conducteur de type N est choisi parmi les matériaux contenant des motifs fullérènes notamment C60, C70, C80 et C84, les matériaux 20 contenant des motifs pérylènes, en particulier les matériaux suivants PC60BM et PC70BM. A titre d'exemple, la couche active peut être constituée d'un mélange de P3HT et de PCBM. 25 Dans le cas d'une cellule photovoltaïque à matériau pérovskite, la couche active comporte au moins un matériau pérovskite hybride organique-inorganique, comme par exemple ceux de la formulation AMeX3 dans laquelle : A représente au moins un ion organo-ammonium par exemple de type 30 méthylamonium (MA) ou bien formamidinium (FA) ou bien un mélange des deux, éventuellement associé à du césium et/ou du rubidium, Me représente au moins un métal parmi le plomb, l'étain, le bismuth et l'antimoine, et X est choisi parmi : Cl, Br, I ou une combinaison de ces halogénures. 35 Il peut notamment s'agir d'un matériau pérovskite hybride à base de plomb. 3060204 9 A titre d'exemple, le matériau de la couche active peut notamment être CH3NH3PbI3_'Cl' avec x compris entre 0 et 10 ou CH3NH3PbI3,Brx avec x compris entre 0 et 100. 5 La couche active présente une épaisseur avantageusement comprise entre 100 et 1000 nanomètres, plus avantageusement entre 150 et 500 nanomètres. De manière générale, la couche P peut être en un matériau choisi dans le groupe comprenant des polymères conjugués semi-conducteurs de type P et notamment le 10 P3HT (poly(3-hexylthiophène)) ; des polymères conducteurs et notamment le PEDOT:PSS ; des oxydes métalliques de type P et notamment W03, V205 et NiO. La couche P présente une épaisseur avantageusement comprise entre 25 nanomètres et 1 micromètre, plus avantageusement entre 50 et 500 nanomètres. 15 La deuxième électrode peut être en un matériau choisi dans le groupe comprenant l'or, l'argent et l'aluminium. Elle présente une épaisseur avantageusement comprise entre 25 et 2500 nanomètres, 20 plus avantageusement entre 50 et 200 nanomètres. Lors du fonctionnement de la cellule photovoltaïque, cette électrode joue le rôle d'anode dans une cellule NIP. Respectivement elle joue le rôle de cathode dans le cas de la structure PIN. 25 La présence du Pyr-X permet d'améliorer le transfert des charges à l'interface entre la couche N et la couche active et, ce sans altérer la cinétique de cristallisation de la couche active lorsque la couche active est à base de pérovskite. 30 La présente invention concerne également un procédé de préparation d'une couche N. La couche N est avantageusement formée en voie solvant, à partir d'une encre correspondant à une dispersion comprenant des particules d'au moins un oxyde métallique (np) et au moins un composé pyridinium (Pyr-X) dans un solvant. 35 3060204 10 Selon un mode de réalisation particulier, la préparation de la couche N comprend les étapes suivantes : - préparation d'une encre pour une couche N, comprenant au moins un solvant, des particules d'oxyde métallique (np) et au moins un composé pyridinium (Pyr-X) de 5 formule C5H4RiNR2+X- : R1 X- I 10 R2 R1 et R2 étant indépendamment l'un de l'autre un groupement hydrocarboné en Cl-C8, X- étant un anion, 15 l'encre présentant un rapport massique np/Pyr-X compris entre 97/3 et 75/25, - dépôt de l'encre de couche N sur un substrat, - élimination du solvant de l'encre déposée, - formation d'une couche N. 20 L'invention concerne en outre un procédé de préparation d'une cellule photovoltaïque ayant une structure NIP, selon les étapes suivantes : - formation d'une première électrode sur un substrat, - formation d'une couche N, sur la première électrode, par : préparation d'une encre pour couche N comprenant au moins un solvant, des 25 particules d'oxyde métallique (np) et au moins un composé pyridinium (Pyr-X) de formule C5H4RiNR2+X- : 30 X R1 et R2 étant indépendamment l'un de l'autre un groupement hydrocarboné en C1-C8, 35 X- étant un anion, l'encre présentant un rapport massique np/Pyr-X compris entre 97/3 et 75/25, dépôt de l'encre pour couche N sur la première électrode, 3060204 11 * élimination du solvant de l'encre déposée, formation d'une couche active sur la couche N, formation d'une couche P sur la couche active, formation d'une deuxième électrode sur la couche P. 5 La nature de la couche N permet un dépôt uniforme et homogène, notamment sur une couche transparente conductrice. Le procédé de préparation d'une cellule photovoltaïque ayant une structure PIN fait 10 également partie de l'invention. Il comprend les étapes suivantes : formation d'une couche transparente conductrice sur un substrat, formation d'une couche P sur la couche transparente conductrice, formation d'une couche active sur la couche P, formation d'une couche N sur la couche active, conformément au mode opératoire 15 ci-dessus : formation d'une électrode sur la couche N. Les caractéristiques (matériaux, épaisseur...) relatives aux différentes couches sont indiquées ci-dessus. 20 L'encre de couche N peut être déposée par les techniques conventionnelles, par exemple par enduction centrifuge (« spin-coating »). D'autres techniques de dépôt incluent l'enduction par filière en forme de fente (« slot-die coating »), l'impression jet d'encre, la sérigraphie (rotative ou à plat), l'héliogravure, la flexographie et le 25 couchage barre (« bar-coating »). Le solvant de l'encre de couche N peut notamment être choisi dans le groupe comprenant un alcool, par exemple l'isopropanol ou l'éthanol ; un éther de glycol (par exemple l'éthylène glycol monobutyl éther); un diol (par exemple l'éthylène glycol) ; 30 et leurs mélanges. L'élimination du solvant est également réalisée de manière conventionnelle, par exemple par séchage thermique ou par évaporation sous vide. 35 Comme déjà indiqué, la cellule photovoltaïque selon l'invention peut être une cellule « simple jonction » ou une cellule tandem par exemple en combinaison avec le silicium. 3060204 12 La couche N décrite ci-dessus peut également être utilisée dans un photodétecteur. L'invention et les avantages qui en découlent ressortiront mieux des exemples suivants donnés de manière non limitative afin d'illustrer l'invention. 5 EXEMPLES DE REALISATION DE L'INVENTION Plusieurs cellules photovoltaïques ont été préparées et testées pour mettre en évidence les avantages que procure la présence d'un composé pyridinium (Pyr-X) de formule 10 C5H4RiNR2+X-. Ces cellules, de type NIP, comprennent l'empilement suivant : un substrat en verre, une couche conductrice en oxyde métallique, 15 - une couche N, une couche active en pérovskite CH3NH3PbI3_'Cl' (x REVENDICATIONS1. Cellule photovoltaïque comprenant successivement une couche N, une couche active et une couche P, la couche N comprenant des particules d'oxyde métallique (np) et au moins un composé pyridinium (Pyr-X) de formule C5H4RiNR2+X- : R1 X- I R2 R1 et R2 étant indépendamment l'un de l'autre un groupement hydrocarboné en C1-C8, X- étant un anion, la couche N présentant un rapport massique np/Pyr-X compris entre 97/3 et 75/25. 2. Cellule photovoltaïque selon la revendication 1, caractérisée en ce que l'anion X- est un halogène, et en ce que R1 et R2 sont des groupements alkyles linéaires en C1-C8 distincts l'un de l'autre. 3. Cellule photovoltaïque selon la revendication 1 ou 2, caractérisée en ce que la couche N présente un rapport massique np/Pyr-X compris entre 90/10 et 80/20, avantageusement entre 90/10 et 85/15. 4. Cellule photovoltaïque selon l'une des revendications 1 à 3, caractérisée en ce que la cellule photovoltaïque comprend au moins successivement : - un substrat, - une première électrode, - une couche N, - une couche active, - une couche P, - une deuxième électrode. 35 5. Cellule photovoltaïque selon l'une des revendications 1 à 4, caractérisée en ce que la couche active est en au moins un matériau semi-conducteur organique. 3060204 16 6. Cellule photovoltaïque selon l'une des revendications 1 à 5, caractérisée en ce que la couche active comprend un mélange contenant un matériau semiconducteur organique de type N et un matériau semi-conducteur organique de type P. 5 7. Cellule photovoltaïque selon l'une des revendications 1 à 4, caractérisée en ce que la couche active est en matériau pérovskite. 8. Procédé de préparation d'une couche N, selon les étapes suivantes : 10 - préparation d'une encre pour couche N comprenant au moins un solvant, des particules d'oxyde métallique (np) et au moins un composé pyridinium (PyrX) de formule C5H4RiNR2+X- : 15 R1 X R2 R1 et R2 étant indépendamment l'un de l'autre un groupement hydrocarboné 20 en Ci-C8, X- étant un anion, l'encre présentant un rapport massique np/Pyr-X compris entre 97/3 et 75/25, - dépôt de l'encre de couche N sur un substrat, 25 - élimination du solvant de l'encre déposée, - formation d'une couche N. 9. Procédé de préparation d'une cellule photovoltaïque ayant une structure NIP, selon les étapes suivantes : 30 - formation d'une première électrode sur un substrat, - formation d'une couche N, sur la première électrode, par : - préparation d'une encre pour couche N comprenant au moins un solvant, des particules d'oxyde métallique (np) et au moins un composé pyridinium (Pyr-X) de formule C5H4RiNR2+X- : /"'> R1 X- I R2 3060204 17 R1 et R2 étant indépendamment l'un de l'autre un groupement hydrocarboné en Ci-Cs, X- étant un anion, l'encre présentant un rapport massique np/Pyr-X compris entre 97/3 et 5 75/25, - dépôt de l'encre de couche N sur la première électrode, - élimination du solvant de l'encre déposée, - formation d'une couche active sur la couche N, - formation d'une couche P sur la couche active, 10 - formation d'une deuxième électrode sur la couche P. 10. Procédé de préparation d'une cellule photovoltaïque ayant une structure PIN, selon les étapes suivantes : - formation d'une couche transparente conductrice sur un substrat, 15 - formation d'une couche P sur la couche transparente conductrice, - formation d'une couche active sur la couche P, - formation d'une couche N sur la couche active, par : - préparation d'une encre pour couche N comprenant au moins un solvant, des particules d'oxyde métallique (np) et au moins un 20 composé pyridinium (Pyr-X) de formule C5H4RiNR2+X- : X- I R2 25 R1 et R2 étant indépendamment l'un de l'autre un groupement hydrocarboné en C1-Cs, X- étant un anion, l'encre présentant un rapport massique np/Pyr-X compris entre 97/3 et 30 75/25, - dépôt de l'encre de couche N sur la couche active, - élimination du solvant de l'encre déposée, - formation d'une électrode sur la couche N.